(57)【要約】  ラテックスエマルションポリマー、および、融合剤として、１０〜２０個の炭素原子を有する一価脂肪族アルコールのレブリン酸エステルを含む水系コーティング組成物を開示する。本発明のコーティング組成物は、低減されたＶＯＣ量を有し、グリセロール等のポリオールのエステルと比べて改善された融合活性を有する。【特許請求の範囲】
【請求項１】
（ａ）ラテックスエマルションポリマー、および
（ｂ）１０〜２０個の炭素原子を有する一価脂肪族アルコールのレブリン酸エステル
を含む、水系コーティング組成物。
【請求項２】
レブリン酸エステルが、１０〜１８個の炭素原子を有する一価脂肪族アルコールのエステルである、請求項１に記載の水系コーティング組成物。
【請求項３】
レブリン酸エステルが、１０〜１６個の炭素原子を有する一価脂肪族アルコールのエステルである、請求項１に記載の水系コーティング組成物。
【請求項４】
レブリン酸エステルが、１２〜１６個の炭素原子を有する一価脂肪族アルコールのエステルである、請求項１に記載の水系コーティング組成物。
【請求項５】
レブリン酸エステルが、以下の一価脂肪族アルコール：１−ドデカノール；１−テトラデカノール；１−ヘキサデカノール；２−ヘキシル−１−デカノール；２−ブチル−１−オクタノール；ラウリルアルコール、ミリスチルアルコールおよびセチルアルコールの混合物；１−デカノール；３，７−ジメチル−１−オクタノール；ゲラニオール；シトロネロール；イソデカノール；イソウンデカノールまたはイソトリデカノールの１種以上のエステルを含む、請求項１に記載の水系コーティング組成物。
【請求項６】
レブリン酸エステルが、以下の一価脂肪族アルコール：１−テトラデカノール、１−ヘキサデカノール、２−ヘキシル−１−デカノール、ラウリルアルコール、ミリスチルアルコールまたはセチルアルコールの１種以上のエステルを含む、請求項１に記載の水系コーティング組成物。
【請求項７】
レブリン酸エステルが、１−テトラデカノールもしくは２−ヘキシル−１−デカノールまたはこれらの混合物のエステルを含む、請求項１に記載の水系コーティング組成物。
【請求項８】
レブリン酸エステルが、（ａ）におけるラテックスポリマーの固形分基準で約１質量％〜約２０質量％の量で存在する、請求項１に記載の水系コーティング組成物。
【請求項９】
レブリン酸エステルが、（ａ）におけるラテックスポリマーの固形分基準で１質量％〜１５質量％の量で存在する、請求項１に記載の水系コーティング組成物。
【請求項１０】
レブリン酸エステルが、（ａ）におけるラテックスポリマーの固形分基準で１質量％〜１０質量％の量で存在する、請求項１に記載の水系コーティング組成物。
【発明の詳細な説明】
【技術分野】
【０００１】
発明の分野
本発明は、水系コーティング組成物に関し、特に、ラテックスエマルションポリマーおよび低ＶＯＣ融合剤であって生物系材料から形成できるものを含むコーティング組成物に関する。
【背景技術】
【０００２】
発明の背景
成功している水系アクリル（またはラテックスエマルション）コーティング組成物は、従来の溶媒系コーティングと同等の性能を与える一方で、増大する切迫したＶＯＣ（揮発性有機化合物）排出規制に合致しなければならない。コーティング分野において、ラテックスフィルムの配合は、ラテックスエマルション中に融合剤を組み入れることで容易にできることが公知である。これらの融合剤（coalescing agentまたはcoalescent）は、個別のラテックス粒子が一緒になることで、ラテックスポリマーの最低フィルム形成温度（ＭＦＦＴ）の低下により連続フィルムを既定温度で形成することを容易にする。よって、全体でも用いるように、本発明の融合剤は、以下で更に説明するような、これらが用いられるコーティング組成物の最低フィルム形成温度を低下させる。
【０００３】
従来の融合剤は抜けやすい融合剤として説明される。これらは経時的にコーティングフィルムから抜け出る傾向があるからである。結果として、幾つかの管轄地域では、そのような融合剤はＶＯＣ、すなわち揮発性有機化合物として規制されている。従って、塗料産業で課せられているＶＯＣ規制に合致できる、抜けやすくない融合剤への要求が存在する。
【０００４】
加えて、近年、環境問題にも起因して再生可能な生物系材料への関心の増大がある。従って本発明の目的は、ＶＯＣ排出が低く、生物系材料から形成できる、コーティング組成物において使用できる融合剤の提供にある。
【０００５】
レブリン酸、すなわち４−ケトペンタン酸は、紙粉砕物および他のバイオマス源からの低グレードのセルロース系副生成物を用いて生物精製プロセスによって低コストで製造できる生物系化学物質である。代替として、レブリン酸は、例えば、スクロースを濃塩酸とともに加熱することによって、または他の従来の合成方法によって、得ることができる。これはセルロースの酸触媒加水分解によっても得ることができる。一般的に許容される反応経路は、第１ステップで、セルロースのポリマー鎖を低分子量フラグメント、最終的にはグルコースに分解し、これを更に５−ヒドロキシメチルフルフラール（ＨＭＦ）に分解する。第２ステップで、ＨＭＦをレブリン酸およびギ酸に転化させる。
【０００６】
レブリン酸エステル誘導体は、有機溶媒系の系におけるセルロース材料のための公知の可塑剤である。よって、米国特許第２，００４，１１５号は、変性多価アルコールのレブリン酸エステルの調製およびセルロース誘導体用の可塑剤としてのその使用を開示する。米国特許第２，００８，７２０号は、一価アルコールのレブリン酸エスエルの調製およびセルロース誘導体用の可塑剤としてのその適用を開示する。
【０００７】
第２００７／０９４９２２号は、ポリマー組成物における可塑剤および／または融合剤溶媒として有用なレブリン酸のエステル誘導体を開示する。開示されるエステル誘導体は、レブリン酸とポリオール（例えばグリセロール）との反応生成物である。言及されるポリオールは２つ以上の水酸基を有する多価アルコール，例えば糖アルコール，例えばソルビトール、マンニトール、エリスリトール、ラクチトール、マルチトール、キシリトール、グリセロール等である。
【０００８】
米国特許出願公開第２００８／０２４２７２１号は、グリセロールおよびレブリン酸からのケタール化合物の調製、およびそのようなケタール化合物の可塑剤としての使用を開示する。第ＥＰ０５０１６１４号は、塗料およびコーティングにおける融合助剤としてのケトカルボン酸のエステルの使用を開示する。該文献は、適用された塗料を乾燥させる際に抜け出るのに十分に融合助剤が揮発性であるのがよいが、ラテックスのための液体担体である水よりは遅く蒸発するのがよいことを開示する。ケトカルボン酸、特に４−オキソ−吉草酸および５−オキソカプロン酸のＮ−ブチルエステルは最も好ましいといわれる。この開示で、組成物において用いるアルコールの鎖長は２〜８炭素原子である。
【０００９】
当業者は、炭素鎖長が８炭素よりも長いアルコールから形成されるエステルは、融合剤として有用であるには過度に疎水性で過度に嵩高であると予測する一方、本発明者らは、驚くべきことに、炭素鎖長が少なくとも１０炭素原子である一価アルコールのレブリン酸エステルが有効な融合剤であり、当該分野で教示されるものと比べて低減されたＶＯＣ量を有するラテックスコーティング組成物を与え、よって融合助剤は容易に揮発するのがよいという示唆に反することを見出した。以下で更に詳述するように、本発明に係るレブリン酸エステルは、ポリオール，例えばグリセロールのエステルと比べて改善された融合活性も示す。
【発明の概要】
【課題を解決するための手段】
【００１０】
発明の要約
一側面において、本発明は、（ａ）ラテックスエマルションポリマー、および（ｂ）少なくとも１０個の炭素原子を有する一価脂肪族アルコールのレブリン酸エステルを含む、水系コーティング組成物に関する。
【００１１】
別の側面において、本発明は、ラテックスエマルションポリマー、および１０〜２０個の炭素原子を有する一価脂肪族アルコールのレブリン酸エステルを含む、水系コーティング組成物に関する。
【００１２】
他の側面においては、レブリン酸エステルが、１０〜１８個の炭素原子、または１０〜１６個の炭素原子、または１２〜１６個の炭素原子を有する一価脂肪族アルコールのエステルである。
【００１３】
別の側面においては、レブリン酸エステルが、以下の一価脂肪族アルコール：１−ドデカノール；１−テトラデカノール；１−ヘキサデカノール；２−ヘキシル−１−デカノール；２−ブチル−１−オクタノール；ラウリルアルコール、ミリスチルアルコールおよびセチルアルコールの混合物；１−デカノール；３，７−ジメチル−１−オクタノール；ゲラニオール；シトロネロール；イソデカノール；イソウンデカノールまたはイソトリデカノールの１種以上のエステルを含むことができる。更に別の側面においては、レブリン酸エステルが、以下の一価脂肪族アルコール：１−テトラデカノール、１−ヘキサデカノール、２−ヘキシル−１−デカノール、ラウリルアルコール、ミリスチルアルコールまたはセチルアルコールの１種以上、のエステルを含むことができる。更に別の側面においては、レブリン酸エステルが、１−テトラデカノールもしくは２−ヘキシル−１−デカノールまたはこれらの混合物のエステルを含むことができる。
【００１４】
一側面において、水系コーティング組成物のレブリン酸エステルは、約１質量％〜約２０質量％（（ａ）におけるラテックスポリマーの固形分基準）、または１質量％〜１５質量％（（ａ）におけるラテックスポリマーの固形分基準）、または１質量％〜１０質量％（（ａ）におけるラテックスポリマーの固形分基準）の量で存在する。各々の場合でラテックスポリマーの固形分基準である。
【００１５】
本発明の他の側面は以下で説明および請求する通りである。
【発明を実施するための形態】
【００１６】
発明の詳細な説明
一側面において、本発明は、一価アルコールのレブリン酸エステルである融合剤を含む水系コーティング組成物に関する。より具体的には、本発明は、少なくとも１０個の炭素原子、または１０〜２０個の炭素原子を有する一価アルコール、すなわち比較的長鎖の疎水性基を有するアルコール、のレブリン酸エステルを含むコーティング組成物に関する。そのようなレブリン酸エステルは、ラテックスエマルションポリマーの最低フィルム形成温度の低下に特に有効で、ＶＯＣ排出が低減されたコーティング配合物の提供が可能であることが見出される。
【００１７】
本発明の一態様において、（ａ）ラテックスエマルションポリマー、および（ｂ）融合剤として本発明の一価アルコールのレブリン酸エステルを含む水系コーティング組成物が提供される。
【００１８】
ラテックスエマルションポリマー、成分（ａ）の例としては、１種以上のエチレン性不飽和モノマーの反応生成物である水性ビニルポリマーが挙げられる。エチレン性不飽和モノマーの例としては、これらに限定するものではないが、スチレン、メチルアクリレート、メチルメタクリレート、エチルアクリレート、エチルメタクリレート、ブチルアクリレート、ブチルメタクリレート、イソブチルアクリレート、イソブチルメタクリレート、エチルヘキシルアクリレート、２−エチルヘキシルメタクリレート、２−エチルヘキシルアクリレート、イソプレン、オクチルアクリレート、オクチルメタクリレート、イソオクチルアクリレート、イソオクチルメタクリレート、アクリル酸、メタクリル酸、イタコン酸、クロトン酸、α−メチルスチレン、ビニルナフタレン、ビニルトルエン、クロロメチルスチレン、ヒドロキシエチル（メタ）アクリレート、ヒドロキシプロピル（メタ）アクリレート、アクリロニトリル、グリシジルメタクリレート、アセトアセトキシエチルメタクリレート、アセトアセトキシエチルアクリレート、塩化ビニル、塩化ビニリデン、酢酸ビニル、ブチルアクリルアミド、エチルアクリルアミド等が挙げられる。
【００１９】
ラテックスエマルションポリマーは、コーティング組成物の分野で周知であり、我々は該用語が特に限定されることを意図しないが、幾つかのラテックスエマルションポリマーは、固有にまたは本発明の融合剤との組合せでコーティング組成物としてより良好に好適である場合がある。本発明に従い有用な市販のラテックスエマルションポリマーの例としては、Ｒｈｏｐｌｅｘ  ＳＧ−３０，Ｒｈｏｐｌｅｘ  ＨＧ−７４Ｐ，Ｒｈｏｐｌｅｘ  ＳＧ−１０Ｍ，Ｒｈｏｐｌｅｘ  ＡＣ２５０８，Ｕｃａｒ  ６２６，およびＵｃａｒ  ３７９Ｇ（全てＴｈｅ  Ｄｏｗ  Ｃｈｅｍｉｃａｌ  Ｃｏｍｐａｎｙから入手可能）、Ａｃｒｏｎａｌ  ２９６Ｄ（ＢＡＳＦ  Ｃｏｒｐ．），Ａｑｕａｍａｃ  ７０５およびＡｑｕａｍａｃ  ５８８（Ｈｅｘｉｏｎ  Ｓｐｅｃｉａｌｔｙ  Ｃｈｅｍｉｃａｌｓ）等が挙げられる。
【００２０】
本発明の融合剤、すなわち成分（ｂ）は、レブリン酸のエステル誘導体であり、これは少なくとも１０個の炭素原子を有する一価アルコールをレブリン酸、レブリン酸ハライド、またはレブリン酸無水物、および特にレブリン酸と反応させることによって調製できる。本発明に係る有用な一価アルコールは、単一の水酸基を有する有機化合物である。少なくとも１０個の炭素原子を有する任意の一価アルコールを本発明に従って使用できるが、好ましい一価アルコールは１０〜２０個の炭素原子、または１０〜１８個の炭素原子、または１０〜１６個の炭素原子、または１２〜１６個の炭素原子を有する化合物である。一価アルコールは直鎖分子であることができ、例えば少なくとも１０個の炭素原子を有する直鎖脂肪族アルコールであることができる。よって好適な一価アルコールとしては、いわゆる脂肪族アルコールであって生物学的由来であることができるもの、すなわち、カプリンアルコール（１−デカノール）、ラウリルアルコール（１−ドデカノール）、ミリスチルアルコール（１−テトラデカノール）、セチルアルコール（１−オクタデカノール）およびアラキジルアルコール（１−エイコサノール）が挙げられる。
【００２１】
好適な不飽和脂肪族アルコールとしては、パルミトレイルアルコール（シス−９−ヘキサデセン−１−オール）、エライジルアルコール（９Ｅ−オクタデセン−１−オール）、オレイルアルコール（シス−９−オクタデセン−１−オール）、リノレイルアルコール（９Ｚ，１２Ｚ−オクタデカジエン−１−オール）、エライドリノレイルアルコール（９Ｅ，１２Ｅ−オクタデカジエン−１−オール）、リノレニルアルコール（９Ｚ，１２Ｚ，１５Ｚ−オクタデカトリエン−１−オール）、およびエライドリノレニルアルコール（９Ｅ，１２Ｅ，１５−Ｅ−オクタデカトリエン−１−オール）が挙げられる。好適な分岐一価アルコールとしては、２−ヘキシル−１−デカノールおよびイソステアリルアルコール（１６−メチルヘプタデカン−１−オール）が挙げられる。よって一価アルコールの炭化水素鎖は、飽和または不飽和、直鎖または分岐鎖であることができる。天然起源で入手可能なアルコールは、環境に優しい組成物が望まれる場合に好まれる場合がある。
【００２２】
よって本発明に好適な一価アルコールの例としては、１−ドデカノール、１−テトラデカノール、１−ヘキサデカノール、２−ヘキシル−１−デカノール（例えばＪａｒｃｏｌ  Ｉ−１６，Ｊａｒｃｈｅｍ  Ｉｎｄｕｓｔｒｉｅｓ  Ｉｎｃ．から入手可能）、２−ブチル−１−オクタノール（例えばＪａｒｃｏｌ  Ｉ−１２）、ＣＯ−１２１４（ラウリル（６５％）およびミリスチル（２１〜２８％）およびセチル（４〜８％）アルコールの混合物，Ｐ＆Ｇ  Ｃｈｅｍｉｃａｌｓから入手可能）、１−デカノール、３，７−ジメチル−１−オクタノール、ゲラニオール、シトロネロール、イソデカノール、イソウンデカノール、イソトリデカノール、エトキシ化脂肪族アルコール，例えばＡＥ−２（Ｃ１２／Ｃ１４アルコールの２モルエトキシレート）、ＡＥ−３（Ｃ１２／Ｃ１４アルコールの３モルエトキシレート），Ｐ＆Ｇ  Ｃｈｅｍｉｃａｌｓから入手可能、９−ヘキサデセン−１−オール、オレイルアルコール、リノレイルアルコール、これらの混合物等が挙げられる。例えば、本発明に係る、１２〜１６個の炭素原子を有する一価アルコールを基にするレブリン酸エステルは、ＭＦＦＴを低減するのに、更に揮発分量の質量％が１５％未満（ＡＳＴＭ法  Ｄ２３６９で規定する加熱過程に準拠して測定したとき）である種のコーティングを提供するのに、有効であることが見出される。この試験は一般的に、サンプルを強制換気オーブン内、１１０℃で６０分間加熱することで実施できる。試験後の重量損失はサンプル中に元々存在する揮発分の損失に起因すると認められる。次いで元のサンプル中に存在する揮発分パーセントを算出できる。記載する試験は、他の成分（例えばラテックスポリマー）を含有するコーティング組成物で実施できるが、本開示で記載する値は融合剤自体のサンプルから得たものである。よって、融合剤の揮発分質量％は、本開示で、ＶＯＣの量を測定する尺度として用い、融合剤はコーティング組成物のＶＯＣに寄与する。
【００２３】
別の側面において、本発明は、（ａ）ラテックスエマルションポリマー、および（ｂ）一価アルコールのレブリン酸エステルを融合剤として含む水系コーティング組成物であって、該レブリン酸エステルが揮発分を、例えば１５質量％未満与えるものを提供する。（ｂ）におけるそのような一価アルコールの例としては、１−ドデカノール、１−テトラデカノール、１−ヘキサデカノール、２−ヘキシル−１−デカノール（例えばＪａｒｃｏｌ  Ｉ−１６，Ｊａｒｃｈｅｍ  Ｉｎｄｕｓｔｒｉｅｓ  Ｉｎｃ．から入手可能）、２−ブチルオクタノール（例えばＪａｒｃｏｌ  Ｉ−１２）、ＣＯ−１２１４（Ｐ＆Ｇ  Ｃｈｅｍｉｃａｌｓから入手可能）、これらの混合物等が挙げられる。
【００２４】
更に、本発明に係る、１４〜１６個の炭素原子を有する一価アルコールを基にするレブリン酸エステルは、ＭＦＦＴを低減するのに、更に揮発分量１０％未満（ＡＳＴＭ法  Ｄ２３６９で評価したとき）を有するのに、有効であることが見出される。よって、別の態様において、本発明は、（ａ）ラテックスエマルションポリマー、および（ｂ）一価アルコールのレブリン酸エステルを融合剤として含む水系コーティング組成物であって、該レブリン酸エステルが揮発分量を、例えば１０質量％未満（ＡＳＴＭ法  Ｄ２３６９で評価したとき）与えるものを提供する。（ｂ）におけるそのような一価アルコールの例としては、１−テトラデカノール、１−ヘキサデカノール、２−ヘキシル−１−デカノール（例えばＪａｒｃｏｌ  Ｉ−１６，Ｊａｒｃｈｅｍ  Ｉｎｄｕｓｔｒｉｅｓ  Ｉｎｃ．から入手可能）、これらの混合物等が挙げられる。
【００２５】
融合剤の効率は、ラテックスポリマーのＭＦＦＴを４０°Ｆ（４．４℃）（これは塗料の最も低い望ましい適用温度である）に低減するのに必要な融合剤の量を評価することによって評価できる。塗料配合物中に存在する融合剤の量がラテックスポリマーの固形分基準で２０質量％を超える場合、これは一般的には許容できないと考えられる。非揮発性融合剤に対してこれは特に重要である。融合剤が乾燥フィルム中に残り、よってコーティング特性（例えば硬さ、耐摩耗性、および耐ブロック性）に対する悪影響の原因となるからである。例５に示すように、例の融合剤は、５ｐｈｒ（すなわち、樹脂固形分１００部に対して５部）の量を用いる場合、Ｒｈｏｐｌｅｘ  ＳＧ−３０のＭＦＦＴを１２．９℃から＜４．４℃に低下させる一方、１０ｐｈｒの量の融合剤を用いる場合、Ｒｈｏｐｌｅｘ  ＨＧ−７４ＰのＭＦＦＴを３０℃から＜４．４℃に低下させることができる。
【００２６】
よって、既に説明したように、別の態様において、本発明は、組成物中のラテックスポリマーの固形分基準で約１〜約２０質量％の一価アルコールのレブリン酸エステルを融合剤として含む水系コーティング組成物を提供する。幾つかの場合で、好ましい比１〜１５％、または代替として１〜１０％が望ましい場合がある。
【００２７】
本発明のレブリン酸エステルは、レブリン酸、レブリン酸ハライド、またはレブリン酸無水物を、一価アルコールと反応させて、エステル結合を形成することによって調製できる。反応は、酸触媒もしくは塩基触媒の存在下、または酵素触媒の存在下で、有機溶媒を伴いもしくは伴わずに、行うことができる。酸触媒の例としては、硫酸、塩酸、ｐ−トルエンスルホン酸、スズ酸ブチル（butylstannoic acid）、三フッ化ホウ素エーテル等が挙げられる。
【００２８】
塩基触媒の例としては、水酸化カリウム、水酸化ナトリウム、トリエチルアミン等が挙げられる。酵素触媒の例としては、リパーゼＭ（Ｍｕｃｏｒ  ｊａｖａｎｉｃｕｓ），Ｃａｎｄｉｄａ  ｃｙｌｉｎｄｒａｃｅａリパーゼ，リパーゼＤ（Ｒｈｉｚｏｐｕｓ  ｄｅｌｅｍａｒ），Ｌｉｐｏｚｙｍｅ（Ｍｕｃｏｒ  ｍｉｅｈｅｉ）（Ｎｏｖｏ  Ｎｏｒｄｉｓｋ  Ａ／Ｓ  Ｃｏｒｐ．）等が挙げられる。反応は室温または高温で実施できる。
【００２９】
本発明のレブリン酸エステルは、操作、貯蔵および適用を容易にするために他の融合剤とブレンドしてもよい。例えば、固体レブリン酸エステルは液体融合剤，例えばＯｐｔｉｆｉｌｍ  Ｅｎｈａｎｃｅｒ  ４００（Ｅａｓｔｍａｎ  Ｃｈｅｍｉｃａｌ  Ｃｏ．から入手可能）と種々の比でブレンドして液体形状の融合剤を得てもよい。
【００３０】
本発明のコーティング組成物は、塗料配合物において一般的に用いられる他の成分，例えば顔料、フィラー、レオロジー調整剤、増粘剤、湿潤剤および分散剤、変形剤（deformer）、凍結融解添加剤、着色剤、オープンタイム添加剤、乾燥剤、触媒、架橋剤、殺生剤、光安定剤等を更に含むことができる。
【００３１】
本発明のレブリン酸エステルが不飽和脂肪族アルコール，例えばオレイルアルコール、リノレイルアルコール、ゲラニオールまたはシトロネロールを基にする場合、コーティング配合物に乾燥剤を添加することが特に有利である場合がある。添加する乾燥剤は、不飽和部位の酸化的架橋を促進し、よってコーティング特性の向上を与えることができる。市販の乾燥剤の例としては、Ｚｉｒｃｏｎｉｕｍ  ＨＥＸ−ＣＥＭ，Ｃｏｂａｌｔ  ＴＥＮ−ＣＥＭ，Ｃａｌｃｉｕｍ  ＣＥＭ−ＡＬＬ，Ｚｉｒｃｏｎｉｕｍ  ＨＹＤＲＯ−ＣＥＭ，およびＣｏｂａｌｔ  ＨＹＤＲＯ−ＣＵＲＥ  ＩＩ（ＯＭＧ  Ａｍｅｒｉｃａｓ  ｏｆ  Ｗｅｓｔｌａｋｅ，Ｏｈｉｏから販売）が挙げられる。
【００３２】
別の側面において、本発明に従い有用なラテックスエマルションポリマーはホモポリマーまたはコポリマー（エチレン性不飽和モノマーおよび１種以上の追加の共重合可能なモノマーのもの）であることができる。
【００３３】
本発明に係るポリマーは、フリーラジカル付加重合で形成できる付加ポリマーである。そのような付加ポリマーにおいて、伝搬種はフリーラジカルであることができ、ポリマーは、当該分野で理解されるように連鎖成長的な重合で形成される。認識されるように、これらのポリマーは、モノマー溶液が水性溶液中で乳化でき、そして撹拌下でフリーラジカル重合プロセスで本開示で説明するように反応してラテックス粒子を形成することができるラテックスエマルションポリマーである。
【００３４】
よって、本発明に従い有用な水系ラテックスは、一般的に、アクリル（エチレン性不飽和）モノマーを重合させることによって調製できる。重合を行う前に、これらのエチレン性不飽和モノマーは、水／界面活性剤混合物中に予乳化させるか、そのまま使用する。
【００３５】
これらの「アクリル」ラテックスを形成する重合プロセスはまた、開始剤（酸化剤）、還元剤、または触媒を必要とする場合がある。好適な開始剤としては、従来の開始剤，例えば過硫酸アンモニウム、過硫酸ナトリウム、過酸化水素、ｔ−ブチルヒドロぺルオキシド、硫酸アンモニウムまたは硫酸アルカリ、ジベンゾイルぺルオキシド、ラウリルペルオキシド、ジ−３級ブチルペルオキシド、２，２−アゾビスイソブチロニトリル、ベンゾイルペルオキシド等が挙げられる。
【００３６】
好適な還元剤は、重合の速度を増大させるものであり、そして、例えば、亜硫酸水素ナトリウム、ヒドロ亜硫酸ナトリウム、ホルムアルデヒドスルホキシル酸ナトリウム、アスコルビン酸、イソアスコルビン酸、およびこれらの混合物が挙げられる。
【００３７】
好適な触媒は、重合開始剤の分解を重合反応条件下で促進することによって重合速度を増大させるような化合物である。好適な触媒としては、遷移金属化合物および乾燥剤が挙げられる。このような触媒の例としては、これらに限定するものではないが、ＡＱＵＡＣＡＴＯ、硫酸第一鉄七水和物、塩化第一鉄、硫酸銅、塩化銅、酢酸コバルト、硫酸コバルト、およびこれらの混合物が挙げられる。
【００３８】
従来の界面活性剤または界面活性剤の組合せを安定剤として使用し、例えばアニオン性またはノニオン性の乳化剤を本発明のラテックスエマルションポリマーの懸濁または乳化重合調製において用いる。好適な界面活性剤の例としては、これらに限定するものではないが、アルカリアルキルスルフェートもしくはアンモニウムアルキルスルフェート、アルキルスルホン酸、または脂肪酸、オキシエチル化アルキルフェノール、スルホサクシネートおよび誘導体、またはアニオン性もしくはノニオン性の界面活性剤の任意の組合せが挙げられる。好適な界面活性剤の列挙は、論文：ＭｃＣｕｔｃｈｅｏｎ’ｓ  Ｅｍｕｌｓｉｆｉｅｒｓ＆Ｄｅｔｅｒｇｅｎｔｓ，Ｎｏｒｔｈ  Ａｍｅｒｉｃａｎ  Ｅｄｉｔｉｏｎ，ＭＣ  Ｐｕｂｌｉｓｈｉｎｇ  Ｃｏ．，Ｇｌｅｎ  Ｒｏｃｋ，ＮＪ．，１９９７において得られる。好ましくは、界面活性剤は液滴／粒子安定性を与えるが、最小限の水性相核形成（ミセルまたは均一の）をもたらす。
【００３９】
よって、本発明のラテックスエマルションポリマーは付加重合反応にあずかることができるエチレン性不飽和モノマーであるという特徴を有するモノマーから調製する。本開示で用いるエチレン性不飽和モノマーはまた、ビニルモノマーとして説明できる。よって、そのようなモノマーから形成されるポリマーは付加ポリマーであり、エマルションポリマーとして形成でき、またラテックスまたはラテックスエマルションとして知られる。
【００４０】
本発明に従い有用なラテックスエマルションポリマーは側部を有することができる。これは本発明のラテックスポリマーを調製するのに用いるエチレン性不飽和モノマーが、付加ポリマー中に反応されていること、およびモノマーの一部が側部として残っていることを意味する。代替として、我々は本発明に係るポリマーが本発明のエチレン性不飽和モノマーによる残基を有するということもできる。この場合我々はモノマーが付加ポリマー中にそのエチレン性不飽和によって反応されていること、およびモノマーの一部が残基として残っていることを意味する。これらの説明の両者は付加ポリマー分野で周知であり、説明は特に限定を意図するものではない。
【００４１】
よって、一側面において、本発明は、ラテックス、または本開示で用いるラテックスエマルションとしても公知であるエマルションポリマーの使用に関する。これらのラテックスにおいて、形成されるポリマーは粒子サイズ例えば約８０ｎｍ〜約３００ｎｍ、または１００ｎｍ〜２５０ｎｍ、または１２５ｎｍ〜２００ｎｍを有することができる。そのようなラテックスのＴｇは例えば、約０℃〜約８０℃、または１５℃〜６０℃、または２０℃〜４０℃であることができる。本発明に従い有用なラテックスエマルションポリマーは、エチレン性不飽和モノマーの乳化フリーラジカル重合によって調製できる。これらのラテックスポリマーは、ホモポリマーであることができ、または２種以上のエチレン性不飽和モノマーから形成されたコポリマーであることができる。
【００４２】
エチレン性不飽和モノマーの例としては、これらに限定するものではないが：アクリル酸およびメタクリル酸のエステル，例えばメチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ヘキシル（メタ）アクリレート、イソオクチル（メタ）アクリレート、イソデシル（メタ）アクリレート、ラウリル（メタ）アクリレート、ステアリル（メタ）アクリレート、フェノキシエチル（メタ）アクリレート、メトキシエチル（メタ）アクリレート、ベンジル（メタ）アクリレート、エトキシエチル（メタ）アクリレート、２−エチルヘキシル（メタ）アクリレート、シクロペンチル（メタ）アクリレート、およびイソブチル（メタ）アクリレート、更にこれらのモノマーの組合せが挙げられる。これらのモノマーの組合せは、ラテックスエマルションポリマーについての適切なＴｇまたは他の特性を実現するために使用できる。Ｃ１〜Ｃ２０アルコール部分を有するようなアクリル酸およびメタクリル酸のエステルは、市販で入手可能であり、または公知のエステル化プロセスによって調製できる。アクリル酸およびメタクリル酸のエステルは追加の官能基，例えば水酸基、アミン基、ハロゲン基、エーテル基、カルボン酸基、アミド基、ニトリル基およびアルキル基を含有できる。そのようなエステルとしては、カルボジイミド（メタ）アクリレート、メチル（メタ）アクリレート、エチル（メタ）アクリレート、ブチル（メタ）アクリレート、イソブチル（メタ）アクリレート、エチルヘキシル（メタ）アクリレート、オクチル（メタ）アクリレート、イソブチル（メタ）アクリレート、アリル（メタ）アクリレート、およびグリシジル（メタ）アクリレートが挙げられる。追加の好適な重合可能なエチレン性不飽和モノマーとしてはスチレン性モノマーが挙げられる。スチレン性モノマーとしては、スチレン、更に置換スチレン，例えばＣ１〜Ｃ６アルキル環置換スチレン、Ｃ１〜Ｃ３アルキルアルファ置換スチレンまたは環およびアルファアルキル置換スチレンの組合せが挙げられる。そのようなスチレン性重合可能モノマーとしては、スチレン、ｐ−メチルスチレン、ｏ−メチルスチレン、ｐ−ブチルスチレン、アルファ−メチルスチレン、およびこれらの組合せが挙げられる。
【００４３】
加えて、ビニルエステルを共重合可能なモノエチレン性不飽和モノマーとして使用でき、ビニルアルコールのビニルエステル，例えばＶＥＯＶＡシリーズ（Ｓｈｅｌｌ  Ｃｈｅｍｉｃａｌ  ＣｏｍｐａｎｙからＶＥＯＶＡ  ５，ＶＥＯＶＡ  ９，ＶＥＯＶＡ  １０，およびＶＥＯＶＡ  １１製品として入手可能）（Ｏ．Ｗ．Ｓｍｉｔｈ，Ｍ．Ｊ．Ｃｏｌｌｉｎｓ，Ｐ．Ｓ．Ｍａｒｔｉｎ，ａｎｄ  Ｄ．Ｒ．Ｂａｓｓｅｔｔ，Ｐｒｏｇ．Ｏｒｇ．Ｃｏａｔｉｎｇｓ  ２２，１９（１９９３）参照のこと）が挙げられる。
【００４４】
一般的に、ビニルモノマーは、従来の乳化フリーラジカル開始重合法によって重合できる。重合は、水溶性または水分散性のフリーラジカル開始剤（任意に還元剤との組合せで）によって、適切な温度、例えば５５〜９０℃で開始できる。モノマーの重合は、バッチ式、半バッチ式または連続式で実施できる。
【００４５】
従来の界面活性剤または界面活性剤の組合せ，例えばアニオン性もしくはノニオン性の乳化剤を懸濁重合または乳化重合で使用して本発明のポリマーを調製できる。そのような界面活性剤の例としては、これらに限定するものではないが、アルカリアルキルスルフェート、もしくはアンモニウムアルキルスルフェート、アルキルスルホン酸、もしくは脂肪酸、オキシエチル化アルキルフェノール、またはアニオン性もしくはノニオン性の界面活性剤の任意の組合せが挙げられる。界面活性剤モノマー，例えばＨＩＴＥＮＯＬ  ＨＳ−２０（これはＤＫＳ  Ｉｎｔｅｒｎａｔｉｏｎａｌ，Ｉｎｃ．，日本、から入手可能なポリオキシエチレンアルキルフェニルエーテルアンモニウムスルフェートである）を使用できる。界面活性剤の列挙は論文：ＭｃＣｕｔｃｈｅｏｎ’ｓ  Ｅｍｕｌｓｉｆｉｅｒｓ＆Ｄｅｔｅｒｇｅｎｔｓ，Ｎｏｒｔｈ  Ａｍｅｒｉｃａｎ  Ｅｄｉｔｉｏｎ  ａｎｄ  Ｉｎｔｅｒｎａｔｉｏｎａｌ  Ｅｄｉｔｉｏｎ，ＭＣ  Ｐｕｂｌｉｓｈｉｎｇ  Ｃｏ．，Ｇｌｅｎ  Ｒｏｃｋ，Ｎ．Ｊ．１９９３から得ることができる。用いる界面活性剤の量は、通常、モノマーの総質量基準で０．１〜６質量％である。
【００４６】
重合開始剤として、任意の従来のフリーラジカル開始剤，例えば過酸化水素、ｔ−ブチルヒドロペルオキシド、アンモニウムもしくはアルカリスルフェート、ジ−ベンゾイルペルオキシド、ラウリルペルオキシド、ジ−３級ブチルペルオキシド、２，２’−アゾビスイソブテロニトリル、ベンゾイルペルオキシド等を使用できる。開始剤の量は典型的には総モノマーの総質量基準で０．０５〜６．０質量％である。
【００４７】
フリーラジカル開始剤は、還元剤と組合せてレドックス開始系を形成できる。好適な還元剤は、重合速度を増大させるものであり、例えば二硫化ナトリウム、水硫化ナトリウム、ナトリウム、アスコルビン酸、イソアスコルビン酸およびこれらの混合物が挙げられる。レドックス開始系は、フリーラジカル開始剤と同様のレベルで使用できる。
【００４８】
加えて、開始剤および還元剤との組合せで、重合触媒を使用できる。重合触媒は、反応条件で、還元剤との組合せで、フリーラジカル開始剤の分解を促進することによって重合速度を増大させる化合物である。好適な触媒としては、遷移金属化合物，例えば硫酸第一鉄七水和物、塩化第一鉄、硫酸銅、塩化銅、酢酸コバルト、硫酸コバルト、およびこれらの混合物が挙げられる。
【００４９】
加えて、本発明に従い有用なラテックスポリマーを調製するのに低レベルの連鎖移動剤もまた使用できる。好適な連鎖移動剤としては、これらに限定するものではないが、ブチルメルカプタン、ｎ−オクチルメルカプタン、ｎ−ドデシルメルカプタン、ブチルまたはメチルメルカプトプロピオネート、メルカプトプロピオン酸、２−エチルヘキシル−３−メルカプトプロピオネート、ｎ−ブチル−３−メルカプトプロピオネート、イソデシルメルカプタン、オクタデシルメルカプタン、メルカプト酢酸、ハロアルキル化合物（例えば四ホウ化炭素およびブロモジクロロメタン）、および米国特許第５，２４７，０４０号（参照により本明細書に組入れる）に記載される反応性連鎖移動剤が挙げられる。特に、メルカプトプロピオネート、アリルメルカプトプロピオネート、アリルメルカプトアセテート、クロチルメルカプトプロピオネート、およびクロチルメルカプトアセテート、ならびにこれらの混合物は好ましい連鎖移動剤を代表する。
【００５０】
湿潤接着を促進することが公知の共重合可能なモノマーもまたポリマー中に組入れる。湿潤接着促進モノマーの例としては、これらに限定するものではないが、窒素含有モノマー，例えばｔ−ブチルアミノエチルメタクリレート、ジメチルアミノエチルメタクリレート、ジエチルアミノエチルメタクリレート、Ｎ，Ｎ−ジメチルアミノプロピルメタクリルアミド、２−ｔ−ブチルアミノエチルメタクリレート、Ｎ，Ｎ−ジメチルアミノエチルアクリレートおよびＮ−（２−メタクリロイルオキシ−エチル）エチレンウレアが挙げられる。
【００５１】
水分散性および水溶性のポリマーもまた本発明に係る界面活性剤または安定剤として使用できる。そのようなポリマー安定剤の例としては、米国特許第４，９４６，９３２号および第４，９３９，２３３号に記載されるような水分散性ポリエステル；米国特許第４，９２７，８７６号および第５，１３７，９６１号に記載されるような水分散性ポリウレタン；米国特許第４，８３９，４１３号に記載されるようなアルカリ溶解性アクリル樹脂（これらのすべては参照により本明細書に組入れる）が挙げられる。セルロースおよびポリビニルアルコールもまた使用できる。界面活性剤および安定剤は重合中に使用して、例えば粒子核の形成および成長、粒子サイズおよび安定性を制御でき、またはこれらを後添加してラテックスの安定性を向上させ、もしくはラテックスの他の特性，例えば表面張力、濡れ性等を調節できる。
【００５２】
一態様において、少なくとも１種のエチレン性不飽和共重合性界面活性剤を使用でき、例えばイソプロペニルフェニル基またはアリル基を有するものが挙げられる。共重合可能な界面活性剤は、アニオン性で例えばスルフェート基もしくはスルホネート基を有することができ、またはノニオン性界面活性剤であることができる。他の共重合可能な界面活性剤としては、ポリオキシエチレンアルキルフェニルエーテル部分を含有するものが挙げられる。追加の共重合可能な界面活性剤としては、ナトリウムアルキルアリルスルホサクシネートが挙げられる。
【００５３】
本発明に係るラテックスポリマーは、重量平均分子量（Ｍｗ）例えば１，０００〜１，０００，０００（ゲルパーミエーション（ＧＰＣ）で評価したとき）、または５，０００〜２５０，０００を有することができる。
【００５４】
本発明に係る水性分散体の粒子サイズは、例えば、約０．０１〜約２５μｍ、または０．０５〜１μｍ、または０．０７５〜５００μｍであることができる。よって、本発明に係る乳化重合において、ラテックスの粒子サイズは、例えば０．０１〜５μｍであることができる。
【００５５】
ラテックス粒子は、一般的には球形状を有し、球状ポリマー粒子は、コア部分およびシェル部分または勾配構造を有することができる。コア／シェルポリマー粒子はまた、マルチローブ形状、ピーナツシェル、どんぐり（acorn）形状、ラズベリー形状、または任意の他の形状で調製できる。粒子がコア／シェル構造を有する場合、コア部分を粒子全質量の約２０〜約８０質量％含むことができ、シェル部分を粒子全質量の約８０〜約２０質量％含むことができる。
【００５６】
本発明に係るラテックスポリマーのガラス転移温度（Ｔｇ）は、本開示で記載する融合剤の不存在下で、最大約１００℃であることができる。本発明の好ましい態様において、粒子の室温でのフィルム形成が望ましい場合、ポリマー自体のガラス転移温度は好ましくは６０℃未満であることができる。
【００５７】
本発明のラテックスポリマーはエナミン官能性ポリマーを含むことができ、エナミン官能性はアセトアセトキシ基の加水分解安定性を改善するのに作用する。エナミン官能性ポリマーはＰｏｌｙｍｅｒ  Ｂｕｌｌｅｔｉｎ  ３２，４１９−４２６（１９９４）に記載されている。加えて、エナミン官能性ポリマーは欧州特許出願公開第０４９２８４７号および米国特許第５，２９６，５３０号および米国特許第５，４８４，８４９号（これらの全てを参照により本明細書に組入れる）に記載されている。
【００５８】
例
以下の例は本発明の例示のために与える。しかし本発明はこれらの例で記載する具体的な条件または詳細に限定されるべきではないことを理解すべきである。
【００５９】
例１．Ｐ＆Ｇ  ＣＯ−１２１４（ラウリルアルコールおよびミリスチルアルコールの混合物）のレブリン酸エステル（Ｌｅｖｕｌｉｎｉｃ  Ｅｓｔｅｒ−１，すなわちＬＥ−１）の合成
３００ｍＬの三口丸底フラスコ（機械撹拌器、ディーン・スタークアダプタ、水凝縮器、および窒素入口を備える）にレブリン酸（３１．９ｇｓ，０．２７５モル）、ＣＯ−１２１４  （４９．０ｇ，０．２５モル；Ｐ＆Ｇ  Ｃｈｅｍｉｃａｌｓから入手可能）、および濃硫酸（０．０２５ｇ）を添加した。撹拌した混合物を徐々に１３０℃まで加熱し、得られた濃厚物（水）をディーン・スタークトラップ内に収集した。混合物を１５０℃で４ｍＬの水が収集されるまで更に反応させた（全部で反応時間約３．５時間）。室温まで冷却した後、得られた混合物を塩化メチレン中に取り、まず水中希釈ＫＯＨで抽出し、次いで水中希釈ＨＣｌで中和した。有機層を分離し、無水硫酸ナトリウム上で乾燥させ、ガラスウールに通してろ過した。続いて溶媒を減圧下で除去して、ワックス状固体生成物（５８ｇ）を得た。
【００６０】
例２．２−ヘキシル−１−デカノールのレブリン酸エステル（ＬＥ−２）の合成
３００ｍＬの三口丸底フラスコ（機械撹拌器、ディーン・スタークアダプタ、水凝縮器、および窒素入口を備える）にレブリン酸（３１．９ｇ，０．２７５モル）、Ｊａｒｃｏｌ  Ｉ−１６（２−ヘキシル−１−デカノール）（６０．５ｇ，０．２５モル；Ｊａｒｃｈｅｍ  Ｉｎｄｕｓｔｒｉｅｓ  Ｉｎｃから入手可能）、および濃硫酸（０．０２５ｇ）を添加した。撹拌した混合物を徐々に１３０℃まで加熱し、得られた濃厚物（水）をディーン・スタークトラップ内に収集した。混合物を１５０℃で４ｍＬの水が収集されるまで更に反応させた（全部で反応時間約３．５時間）。室温まで冷却した後、得られた混合物を塩化メチレン中に取り、まず水中希釈ＫＯＨで抽出し、次いで水中希釈ＨＣｌで中和した。有機層を分離し、無水硫酸ナトリウム上で乾燥させ、ガラスウールに通してろ過した。続いて溶媒を減圧下で除去して、液体生成物（６６．５ｇ）を得た。
【００６１】
例３．１−テトラデカノール／２−ヘキシルデカノール（５０／５０比）のレブリン酸エステル（ＬＥ−３）の合成
３００ｍＬの三口丸底フラスコ（機械撹拌器、ディーン・スタークアダプタ、水凝縮器、および窒素入口を備える）にレブリン酸（３１．９ｇ，０．２７５モル）、１−テトラデカノール（２６．８ｇ，０．１２５モル），Ｊａｒｃｏｌ  Ｉ−１６（３０．２５ｇ，０．１２５モル，Ｊａｒｃｈｅｍ  Ｉｎｄｕｓｔｒｉｅｓ  Ｉｎｃから入手可能）、および濃硫酸（０．０２５ｇ）を添加した。撹拌した混合物を徐々に１３０℃まで加熱し、得られた濃厚物（水）をディーン・スタークトラップ内に収集した。混合物を１５０℃で４．８ｍＬの水が収集されるまで更に反応させた（全部で反応時間約３時間）。室温まで冷却した後、得られた混合物を塩化メチレン中に取り、まず水中希釈ＫＯＨで抽出し、次いで水中希釈ＨＣｌで中和した。有機層を分離し、無水硫酸ナトリウム上で乾燥させ、ガラスウールに通してろ過した。続いて溶媒を減圧下で除去して、ワックス状固体生成物（５４．５ｇ）を得た。
【００６２】
例４．２−エチル−１−ヘキサノールのレブリン酸エステル（ＬＥ−４）の合成（比較）
３００ｍＬの三口丸底フラスコ（機械撹拌器、ディーン・スタークアダプタ、水凝縮器、および窒素入口を備える）にレブリン酸（５８．０ｇ，０．５モル）、２−エチルヘキサノール（７８．０ｇ，０．６モル）、および濃硫酸（０．０５ｇ）を添加した。撹拌した混合物を徐々に１３０℃まで加熱し、得られた濃厚物（水）をディーン・スタークトラップ内に収集した。混合物を１３０℃で８ｍＬの水が収集されるまで更に反応させた（全部で反応時間約２時間）。混合物を５０℃まで冷却した後、減圧蒸留装置を組合せた。次いで混合物をまず１００℃に、次いで１２０℃に加熱して、過剰の２−エチルヘキサノールを減圧下で除去した。蒸留を１３０℃で継続し、生成物の中間部分を評価用に収集した（１７ｇ，液体）。
【００６３】
例５．ラテックス配合物の調製およびこれらのＭＦＦＴの評価
上記例で合成したレブリン酸エステル（ＬＥ−１，ＬＥ−２，ＬＥ−３，およびＬＥ−４）をそれぞれ、ＭＦＦＴ評価用に、ラテックスＲｈｏｐｌｅｘ  ＳＧ−３０（アクリルポリマーエマルション）（５０％固形分；ＭＦＦＴ  １２．９℃）およびＲｈｏｐｌｅｘ  ＨＧ−７４Ｐ（スチレン−アクリルポリマーエマルション）（４２．５％固形分；ＭＦＦＴ  ３０℃）（両者ともＴｈｅ  Ｄｏｗ  Ｃｈｅｍｉｃａｌ  Ｃｏｍｐａｎｙから入手可能）と種々の比で配合した。
【００６４】
最低フィルム形成温度（ＭＦＦＴ）を、ＭＦＦＴバー（Ｒｈｏｐｏｉｎｔ  ＭＦＦＴ−６０，Ｒｈｏｐｏｉｎｔ  Ｉｎｓｔｒｕｍｅｎｔｓ  Ｌｉｍｉｔｅｄから入手可能）（これはＡＳＴＭ  Ｄ２３５４に適合するように設計されている）を用いて評価した。ＭＦＦＴバーは、センサー、加熱要素、および循環冷却水を温度勾配制御用に備える。温度を０℃から１８℃に制御するプログラムをＭＦＦＴ評価用に選択し、６ｍｉｌのアプリケータを用いてサンプルをドローダウンした。本開示で用いるＡＳＴＭ  Ｄ２３５４は、Ｄ２３５４−１０（１９６５年初承認、２０１０年７月１日承認版）およびＤ２３５４−９８として１９９８年に承認された最後の旧版（２００７年３月撤回および２０１０年７月復帰）を意味する。
【００６５】
ＭＦＦＴバー上で一定温度勾配が達成された後、６ｍｉｌのマルチサンプルドローダウンバーを用いてサンプルをバーの低温から高温にドローダウンし、得られたコーティングストリップを覆って窒素パージ下にて温度０〜１８℃で乾燥させた。フィルムが乾燥するのに約２〜３時間必要である。乾燥フィルムがクラックの印を示したドローダウン表面の温度勾配に沿った位置を観察することによってＭＦＦＴを評価した。
【００６６】
【表１】
2013543903.tif 000002
【００６７】
【表２】
2013543903.tif 000003
【００６８】
【表３】
2013543903.tif 000004
【００６９】
【表４】
2013543903.tif 000005
【００７０】
表１〜４のデータから分かるように、レブリン酸エステルＬＥ−１、ＬＥ−２、およびＬＥ−３は、ＬＥ−４（用いた一価アルコールは２−エチル−１−ヘキサノール、８個の炭素原子を有する分岐アルコールであった）と同等の融合効果を１０ｐｈｒで有した。加えて、例６に示すように、ＬＥ−１、ＬＥ−２、およびＬＥ−３は揮発分量が４．５％〜９．８％の範囲であり、一方ＬＥ−４は揮発分量１００％を有する。
【００７１】
例５から分かるように、例における本発明の各融合剤は、５ｐｈｒの量（すなわち樹脂固形分１００部に対して５部）を用いる場合、Ｒｈｏｐｌｅｘ  ＳＧ−３０のＭＦＦＴを１２．９℃から＜４．４℃まで低下させることができ、一方、融合剤の量１０ｐｈｒを用いる場合、Ｒｈｏｐｌｅｘ  ＨＧ−７４ＰのＭＦＦＴは３０℃から＜４．４℃まで低下する。
【００７２】
例６．種々のレブリン酸エステルの揮発分量の評価
揮発性有機化合物（ＶＯＣ）のパーセントを、ＡＳＴＭ法  Ｄ２３６９に規定される加熱過程に準拠して評価した。各レブリン酸エステルのサンプル（約０．５ｇ）を予め計量したアルミニウム（６８ｍｍ径×１５ｍｍ高）パン内に計り入れた。サンプルの正確な質量を記録した。次いでアセトン（約３ｇ）を添加して液体サンプルを広げるかまたは固体サンプルを溶解させた。紙クリップを用いてサンプルをパン内で撹拌し、質量計算に含めた。次いで紙クリップを伴うアルミニウムパンを１１０℃で６０分間強制換気オーブンに入れた。この試験中に損失したサンプルの部分を揮発分量と考え、その質量比を評価した。
【００７３】
【表５】
2013543903.tif 000006
【００７４】
例７．グリセロールのレブリン酸エステル（比較−ＬＥ）の合成および評価（比較）
３００ｍＬの三口丸底フラスコ（機械撹拌器、ディーン・スタークアダプタ、水凝縮器、および窒素入口を備える）にレブリン酸（９５．７ｇ，０．８２５モル）、グリセロール（２３．０ｇ，０．２５モル）、および濃硫酸（０．０７５ｇ）を添加した。撹拌した混合物を徐々に１３０℃まで加熱し、得られた濃厚物（水）をディーン・スタークトラップ内に収集した。混合物を１５０℃で１２．５ｍＬの水が収集されるまで更に反応させた（全部で反応時間約６時間）。室温まで冷却した後、得られた混合物を塩化メチレン中に取り、まず水中希釈ＫＯＨで抽出し、次いで水中希釈ＨＣｌで中和した。有機層を分離し、無水硫酸ナトリウム上で乾燥させ、ガラスウールに通してろ過した。続いて溶媒を減圧下で除去して、濃茶色液体生成物（４７ｇ）を得た。揮発分量は上記のように０％と評価された。生成物を、先に説明したようにＭＦＦＴ評価用に配合した。結果を下記表に纏める。表６中のデータは、このレブリン酸エステルが、試験条件下で、ＳＧ−３０のＭＦＦＴを若干低下できたのみで、ＨＧ−７４ＰのＭＦＦＴは低下させることができなかったことを示す。
【００７５】
【表６】
2013543903.tif 000007
【国際調査報告】
2013543903.tif 000008
2013543903.tif 000009